(57)【特許請求の範囲】
【請求項１】
異性化糖および浸透剤を含有し、水で塗布可能な粘度に調節されてなることを特徴とするアスベスト施工層の除去処理剤。
【請求項２】
水溶液中の異性化糖の含有率が固形分として１０〜６０質量％であることを特徴とする請求項１記載のアスベスト施工層の除去処理剤。
【請求項３】
前記異性化糖の固形分の３０質量％以上が果糖であることを特徴とする請求項１又は２記載のアスベスト施工層の除去処理剤。
【請求項４】
前記浸透剤が非イオン界面活性剤及び／又はアニオン界面活性剤であることを特徴とする請求項１〜３いずれかに記載のアスベスト施工層の除去処理剤。
【請求項５】
前記異性化糖と前記浸透剤との質量混合比率が、前者／後者＝１００／０.５〜１００／５であることを特徴とする請求項１記載のアスベスト施工層の除去処理剤。
【請求項６】
水溶液中の浸透剤の含有率が０．１〜５質量％であることを特徴とする請求項１〜５のいずれかに記載のアスベスト施工層の除去処理剤。
【請求項７】
請求項１〜６のいずれかに記載のアスベスト施工層の除去処理剤を、アスベスト施工層に対してアスベスト施工層１／２〜６質量倍塗布した後、前記アスベスト施工層の剥離作業を行うことを特徴とするアスベスト施工層の剥離工法。
【発明の詳細な説明】
【技術分野】
【０００１】
本発明は、アスベスト施工層の除去処理剤に関する。
【０００２】
本明細書で、配合組成を示す「％」は、特に断らない限り、「質量％（重量％）」を意味する。
【背景技術】
【０００３】
アスベストは、天然に産する繊維状ケイ酸塩鉱物であり、耐熱性、防音性などに優れているため、建造物の保温断熱材や防音材などに広く使用されてきた。
【０００４】
しかし、アスベストの繊維は極めて細かく、アスベストの粉塵を吸入すると、中皮腫や肺がんをおこす可能性があると考えられている。そのため近年、古い建造物の解体や改修に伴い、アスベスト飛散防止対策を施しながら吹き付けアスベスト層を剥離除去する工事が各地で行われている。
【０００５】
アスベスト層除去工事の手法としては、剥離除去の際にアスベストの粉塵飛散を防止すべく、湿潤剤や硬化剤などの各種薬剤をアスベスト施工層へ浸透させた後に剥離除去する、というのが一般的である（特許文献１〜４等参照）。
【０００６】
ところが、これらの薬剤は浸透後に乾燥しやすく、剥離除去時の粉塵飛散抑制効果向上のための改良の余地が見られる。すなわち、高浸透、湿潤固化維持、そして低コストな薬剤が求められている。このような薬剤を使用することにより、使用量の削減、作業性の向上による工事の効率化（工事費削減、工期短縮等）が期待できる。
【特許文献１】特開平２−２１９８４号公報
【特許文献２】特開平２−２２９８８０号公報
【特許文献３】特開２００２−１３７９７６公報
【特許文献４】特開平１０−３２３６１４号公報
【発明の開示】
【発明が解決しようとする課題】
【０００７】
本発明は、上記にかんがみて、吹付けアスベスト施工層へ浸透させ、粉塵飛散を抑制し、効率良く、かつ、低コストで安全にアスベスト施工層の剥離除去を行うことができる処理剤を提供することを目的（課題）とする。
【課題を解決するための手段】
【０００８】
本発明者らは、鋭意研究の結果、異性化糖を含有する水溶液に浸透剤を添加することで、上記課題を解決できることを見出した。
【０００９】
すなわち、本発明によるアスベスト施工層の除去処理剤は、異性化糖、さらに浸透剤として界面活性剤を含有する水溶液からなる。
【００１０】
ここで、異性化糖とは、ブドウ糖を異性化酵素で異性化したもので、果糖の他にぶどう糖と少量のオリゴ糖類（重合度１０以下）を含む液状の糖のことである。通常、トウモロコシや馬鈴薯などのデンプンを加水分解して得られるぶどう糖液に、異性化酵素を作用させ、ぶどう糖を果糖に変えた後、精製、濃縮して製造する。ここでは、通常の異性化糖を、イオン交換樹脂によりクロマト分離を行い、果糖成分比率を高めたものも含む。
【００１１】
水溶液中の異性化糖の含有率は、固形分として約１０〜６０％が好ましく、約１２〜５５％がさらに好ましい。固形分過少では、固形分濃度が下がり、保水性が悪くなって、塗布後に乾燥しやすい。また、固形分過多では、水溶液の粘度が高すぎて、必要な浸透性を得難い。
【００１２】
本発明の組成物における異性化糖中の果糖の含有率は固形分として、約３０％以上が好ましく、約３５％以上がより好ましく、約５５％以上が更に好ましい。果糖の含有率が多いほど、浸透速度が速くて、浸透効率が良好であるとともに、保水効果も高い。
【００１３】
また、澱粉の酸または酵素による分解物である水飴やデキストリンとの併用も、本発明の効果を阻害しない範囲で可能である。
【００１４】
水溶液中の浸透剤の含有率は、約０.１〜６％が好ましく、約０.３〜４％がより好ましい。
【００１５】
浸透剤含有率が過少であると、浸透剤としての効果が発現されず浸透しない。逆に、浸透剤含有率が過多であると、水溶液中に気泡が多くなり、浸透効率が悪くなる。浸透剤の種類は界面活性剤、表面張力低下剤など特に限定されない。通常、非イオン界面活性剤若しくはアニオン界面活性剤又はそれらの混合物を使用することが好ましく、さらには両界面活性剤を併用することがさらに好ましい。
【００１６】
なお、異性化糖と前記浸透剤との質量混合比率は、上記異性化糖及び浸透剤の各作用を満せば、特に限定されない。通常、前者／後者＝１００／０.５〜１００／６が好ましく、１００／１〜１００／４がより好ましい。
【００１７】
該組成物をアスベスト施工層へ塗布することで、該組成物がアスベスト施工層に完全に浸透し、異性化糖の持つ保水性により湿潤効果を発揮し、安全且つ効率的にアスベスト施工層の剥離除去作業を行うことが出来る。剥離されたアスベストは湿潤状の塊であり、剥離の際に粉塵の発生がないことは言うまでもない。また、異性化糖によるアスベスト施工層の固着効果もあるため、除去処理用のみでなく、表面固化による粉塵飛散防止用、あるいは内部浸透による粉塵飛散防止用としての使用も可能である。
【００１８】
なお、塗布方法は、アスベスト施工層（天井面や壁面）に対してスプレー塗布又はブラシ塗布により行う。また、塗布量は、本組成物の配合組成（主として固形分や浸透剤含有率）により異なる。通常、アスベスト施工層の約１／２〜６質量倍が望ましく、作業性の見地から、４質量倍以下がより好ましい。本組成物中の固形分比では、アスベスト施工層に対して約０．１〜３質量倍が好ましい。
【００１９】
なお、剥離作業後のアスベスト廃棄物（廃アスベスト材）は、一般には、プラスチック袋に入れて飛散しないように密封し、又はコンクリート化して、地中に埋め立て処理したり、電気炉などで溶融処理したりする。
【発明の効果】
【００２０】
本発明によるアスベスト施工層の除去処理剤は、浸透性、固化耐久性に優れているため、塗布面からの液の滴下がなく、アスベスト施工層に完全に浸透する。このため、何度も塗布し直す必要がない等の理由で、使用量の削減、作業性向上による工事の効率化（工事費削減・工期短縮等）が可能となる。
【００２１】
また、該組成物に含有される素材は、異性化糖、界面活性剤、及び水であり、いずれも有害性はない（全く毒性を有しない）。この点からも、作業性の向上に寄与する。また、いずれも安価な素材であるので、低コストなアスベスト施工層の除去処理剤を提供することができる。したがって、該組成物により、安全に、効率的に、且つ低コストでアスベスト施工層の剥離除去を行うことができる。
【実施例】
【００２２】
次に、本発明の実施例を示す。なお、原料としては、下記のものを使用した。
【００２３】
「ハイフラクトS95」：異性化糖（日本コーンスターチ株式会社製、固形分75％、果糖含有率95％）
「ハイフラクトM75」：異性化糖（同社製、固形分75％、果糖含有率55％）
「フラクトMR75」：異性化糖（同社製、固形分75％、果糖含有率35％）
「ブドウトウL97」：液状ぶどう糖（同社製、固形分75％）
「テキスポートSN-10」：浸透剤（日華化学株式会社製、非イオン界面活性剤およびアニオン界面活性剤混合物）
「ネオレートNA-30」：浸透剤（同製、アニオン界面活性剤）
（実施例1）
ハイフラクトS95  250ｇ及びテキスポートSN-10  5ｇに水  500ｇを添加混合し攪拌機にて均一に分散させて、実施例１の組成物（固形分含有率24.8％、浸透剤含有率0.7％）を調製した。
【００２４】
これを除去処理対象物であるアスベスト施工層（天井面:40cm×30cm×0.9cm（360ｇ））へスプレー塗布し、約30分間放置後、ヘラを用いて手作業で剥離作業を行った。この結果、スプレーの際には塗布面から塗布液のたれ落ちは見られず、塗布液はアスベスト施工層の内奥部まで完全に浸透しており、剥離の際に、粉塵の飛散は見られなかった。また、塗布液浸透から48時間後も、アスベスト施工層は浸透直後と同等の湿潤状態を維持しており、剥離作業も問題なく行うことができた。この際も粉塵の発生が見られなかった。
【００２５】
（実施例2）
実施例１において、組成（配合）を、ハイフラクトM75  250ｇ、テキスポートSN-10  5ｇ、水  500ｇとした以外は、同様にして、本実施例の組成物（固形分含有率24.8％、浸透剤含有率0.7％）を調製するとともに、該組成物について、アスベスト施工層へのスプレー塗布・剥離作業を行って、評価を行った。その結果は、実施例1と同様に良好であった。
【００２６】
（実施例3）
実施例１において、組成を、フラクトMR75  250ｇ及びテキスポートSN-10  5ｇに水  500ｇとした以外は、同様にして、本実施例の組成物（固形分含有率24.8％、浸透剤含有率0.7％）を調製するとともに、該組成物について、アスベスト施工層へのスプレー塗布・剥離作業を行って、評価を行った。その結果は、実施例1と同様に良好であった。
【００２７】
（実施例4）
実施例１において、組成を、ハイフラクトS95  400ｇ及びテキスポートSN-10  8ｇに水  400ｇとした以外は、同様にして、本実施例の組成物（固形分含有率37.1％、浸透剤含有率1.0％）を調製するとともに、該組成物について、アスベスト施工層へのスプレー塗布・剥離作業を行って、評価を行った。その結果は、実施例1と同様に良好であった。
【００２８】
（実施例5）
実施例１において、組成を、ハイフラクトM75  150ｇ、テキスポートSN-10   4.5ｇ、水  750ｇとした以外は同様にして、本実施例の組成物（固形分含有率12.4％、浸透剤含有率0.5％）を調製するとともに、該組成物について、アスベスト施工層へのスプレー塗布・剥離作業を行って、評価を行った。その結果は、実施例1と同様に良好であった。
【００２９】
（実施例6）
実施例１において、組成を、ハイフラクトM75  500ｇ、テキスポートSN-10   10ｇ、水  250ｇとした以外は、同様にして、本実施例の組成物（固形分含有率49.3％、浸透剤含有率1.3％）を調製するとともに、該組成物について、アスベスト施工層へのスプレー塗布・剥離作業を行って、評価を行った。その結果は、実施例1と同様に良好であった。
【００３０】
（実施例7）
実施例１において、配合組成を、フラクトMR75  500ｇ、テキスポートSN-10   20ｇ、水  250ｇとした以外は、同様にして、本実施例の組成物（固形分含有率48.7％、浸透剤含有率2.6％）を調製するとともに、該組成物について、アスベスト施工層へのスプレー塗布・剥離作業を行って、評価を行った。その結果は、実施例1と同様に良好であった。
【００３１】
（実施例８）
実施例１において、配合組成を、ハイフラクトS95  750ｇ、ネオレートＮＡ−３０  30ｇ、水  500ｇとした以外は、同様にして、本実施例の組成物（固形分含有率43.9％、浸透剤含有率2.3％）を調製するとともに、該組成物について、アスベスト施工層へのスプレー塗布・剥離作業を行って、評価を行った。その結果は、実施例1と同様に良好であった。
【００３２】
（比較例1）
実施例１において、組成を、ハイフラクトS95  400ｇ、水  400ｇとした以外は、同様にして、本実施例の組成物（固形分含有率37.5％、浸透剤含有率0％）を調製するとともに、該組成物について、アスベスト施工層へのスプレー塗布・剥離作業を行って、評価を行った。
【００３３】
その結果は、浸透性は実施例1〜4の場合よりも劣り、アスベスト施工層の内奥部まで浸透していなかった。また塗布面からの塗布液のたれ落ちが見られた。
【００３４】
（比較例2）
組成を、ブドウトウL97  250ｇ、テキスポートSN-10  5ｇ、水  500ｇとした以外は、同様にして、本実施例の組成物（固形分含有率24.8％、浸透剤含有率0.7％）を調製するとともに、該組成物について、アスベスト施工層へのスプレー塗布・剥離作業を行って、評価を行った。
【００３５】
その結果は、浸透性は実施例1〜4の場合よりもやや劣り、アスベスト施工層の内奥部まで完全に浸透していない部分もあった。また塗布面から塗布液のたれ落ちが若干見られた。
【００３６】
なお、上記各実施例・比較例における、異性化糖／浸透剤比率、組成物中の固形分・浸透剤含有率および固形分塗布量を表１に示す。
【００３７】
これから、本発明の要件を満たす処理剤（水性組成物）は、アスベスト施工層の除去処理に好適なことが分かる。
【００３８】
【表１】
0004781872.tif 000002